실시 예 4 ( 1 ) 에 있 어서 , 사용 하 는 중합 로진 을 실시 예 1 ( 2 ) 에서 얻 어 지 는 미 탈황 정제 중합 로진 을 2 개월 간 실온 으로 보존 한 것 으로 변경 한 이외 는 같 게 하 여 에스테르화 를 행하 고 , 산가 17 . 5 mgKOH / g , 연화점 162 ℃, 색조 ( 가드너 색 수 ) 9 의 미 탈황 정제 중합 로 진 에스테르 를 얻 었 다 . 형광 X 선 측정 에 의해 , 그 미 탈황 정제 중합 로 진 에스테르 중 의 유황 량 은 184 ppm 인 것 이 인정 되 었 다 .